(57)【要約】【課題】  水中においてＧｅイオンを溶出し，耐食性も良く十分な塑性加工性を有する，Ｇｅイオン溶出Ａｇ合金を提供する．【解決手段】  ９７ｍａｓｓ％以下のＡｇと，２〜６ｍａｓｓ％のＧｅを含み，残部がＡｕ，Ｐｄ，Ｃｕ，Ｉｎの１種類もしくは２種類以上からなることを特徴とするＧｅイオン溶出Ａｇ合金．これにより，耐食性および塑性加工性の良い，Ｇｅイオン溶出Ａｇ合金を提供することが出来る．【特許請求の範囲】
【請求項１】
９７ｍａｓｓ％以下のＡｇおよび２〜６ｍａｓｓ％のＧｅを含み，残部がＡｕ，Ｐｄ，Ｃｕ，Ｉｎの１種類もしくは２種類以上からなることを特徴とするＧｅイオン溶出Ａｇ合金．
【請求項２】
２．５ｍａｓｓ％以上のゲルマニウムを含むことを特徴とする，請求項１記載のＧｅイオン溶出Ａｇ合金．
【請求項３】
３．５ｍａｓｓ％以下のゲルマニウムを含むことを特徴とする，請求項１または２記載のＧｅイオン溶出Ａｇ合金．
【発明の詳細な説明】
【技術分野】
【０００１】  本発明は，水中においてＧｅイオンを溶出するＡｇ合金に関するものである．
【背景技術】
【０００２】  近年，Ｇｅを利用した様々な製品が創出されており，Ｇｅの作用による健康増進商品として市場に多く流通している．【０００３】  これらの中において，Ｇｅを含有した貴金属合金としてはＡｕ合金およびＡｇ合金にＧｅを添加した合金が作製されており，ネックレス，ブレスレットおよびリングなどの装身具として流通している．【０００４】  このようなＧｅを含む貴金属合金は，たとえば「装身具用銀合金および装身具」（特許文献１）および「装身具用金合金」（特許文献２）などが知られている．【０００５】  ここで「装身具用銀合金および装身具」においては装身具に用いるＡｇ合金を開示しており，Ａｇを主成分としてＧｅおよびＩｎを含有している．【０００６】  また，「装身具用金合金」においては装身具に用いるＡｕ合金を開示しており，Ａｕを主成分としてＧｅ，ＡｇおよびＣｕを含有している．【０００７】  一方，Ｇｅ利用した健康増進器具として，手足温浴器が知られている．温浴器に用いる温水は，水に有機ゲルマニウム粉末を溶解したものであり，その発汗作用による健康増進を目的としたものである．【０００８】  しかしながらこれらの従来技術において，「Ｇｅイオンの溶出」，つまりＧｅ含有合金を水中に浸漬することによって生じるＧｅイオンの溶出性について言及された例はなく，溶出Ｇｅイオンの作用による健康増進を目指した製品はこれまで提供されていない．
【特許文献１】特開２０００−１４４２８３号公報
【特許文献２】特開２００２−１０５５５８号公報
【発明の開示】
【発明が解決しようとする課題】
【０００９】  本発明は上記の点に着目したものであり，水中に浸漬することによってＧｅイオンを溶出し，合わせて耐食性および塑性加工性の良いＡｇ合金の作製を目指したものである．
【問題を解決するための手段】
【００１０】  上記の課題，つまり，１）水中におけるＧｅイオンの溶出，２）耐食性の向上，３）十分な塑性加工性の確保，を解決するため，本発明によるＧｅイオン溶出Ａｇ合金は，９７ｍａｓｓ％以下のＡｇおよび２〜６ｍａｓｓ％のＧｅを含有し，残部がＡｕ，Ｐｄ，Ｃｕ，Ｉｎの１種類もしくは２種類以上からなることを特徴とするものである．
【００１１】  ここでゲルマニウム含有率を２〜６ｍａｓｓ％としたのは，Ｇｅイオンの溶出性，耐食性，加工性を満足する範囲である．また，構成成分であるＰｄおよびＣｕはＧｅの固溶域が比較的広いため，加工性を向上させる，ＡｕおよびＰｄの添加は耐食性を改善し，Ｉｎの添加は加工性を向上させる．
【００１２】  本発明によるＧｅイオン溶出Ａｇ合金は，２．５ｍａｓｓ％以上のゲルマニウムを含むことも特徴とする．Ｇｅの添加量が増すにつれてＧｅイオン溶出量が多くなり，また良好な耐食性を得ることが可能となる．
【００１３】  本発明によるＧｅイオン溶出Ａｇ合金は，３．５ｍａｓｓ％以下のゲルマニウムを含むことも特徴とする．Ｇｅの添加量を少なくすることにより，加工性を向上させることが可能となる．
【発明の効果】
【００１４】  本発明によれば，水中においてＧｅイオンを溶出し，耐食性も良く十分な塑性加工性を有する，Ｇｅイオン溶出Ａｇ合金を得ることができる．
【発明を実施するための最良の形態】
【００１５】  本発明は，９７ｍａｓｓ％以下のＡｇおよび２〜６ｍａｓｓ％のＧｅを含み，残部がＡｕ，Ｐｄ，Ｃｕ，Ｉｎの１種類もしくは２種類以上からなることを特徴とし，水中においてＧｅイオンを溶出すると共に，耐食性および加工性を兼ね備えたＧｅイオン溶出Ａｇ合金を作製したものである．
【実施例１】
【００１６】  まず，Ａｇ−３．８Ｇｅ−０．２Ｃｕ合金の水中におけるＧｅイオンの溶出挙動を調査した．試料は，鋳造材を圧延して直径５０ｍｍの板材に加工した材料を用いた．試料を１００ｍｌの水道水に浸漬し，１，６および２４時間後の水中のＧｅ濃度を，ＩＣＰ発光分光分析装置を用いて測定した．また比較として，直径約５ｍｍのＧｅ粒３個およびＡｇ−３．８Ｇｅ−０．２Ｃｕ板材に４個のＧｅ粒を装着した試料を１００ｍｌの水道水中に浸漬して同様の試験を行った．その結果を表１に示す．【００１７】
【表１】
2007023375.tif 000002
【００１８】  表１に示したように，本発明による合金は十分なＧｅイオンを溶出し，Ｇｅ粒と比較してもその溶出量は優っており，２４時間後においては約３倍の値を示している．また，合金にＧｅ粒を装着した試料においては，両金属間に発生した電位によってＧｅイオンの溶出量が増し，２４時間後においては，合金のみの試料と比較して約２倍の値であることが見出された．【００１９】  一方，ＡｇおよびＡｇ合金を水中に浸漬することによってＡｇイオンが溶出することは周知の事実であり，Ａｇイオンに抗菌作用があることも良く知られている．そのため本発明による合金は，Ｇｅイオンによる健康増進とＡｇイオンによる抗菌効果を兼ね備えたＧｅイオン溶出Ａｇ合金であるといえる．
【実施例２】
【００２０】  次に，Ｇｅ含有率を変化させた，Ａｇ−１．０Ｇｅ−６．５ＣｕおよびＡｇ−２．０Ｇｅ−５．５Ｃｕ合金の水中におけるＧｅイオンの溶出挙動を調査した．試料は，鋳造材を圧延し，直径５０ｍｍの板材に加工した材料を用いた．試料を１００ｍｌの水道水に浸漬し，１，６および２４時間後の水中のＧｅ濃度を，ＩＣＰ発光分光分析装置を用いて測定した．その結果を表２に示す．【００２１】
【表２】
2007023375.tif 000003
【００２２】  表２に示したように，Ｇｅ含有率２％の合金はＧｅ含有率１％の合金と比較して，Ｇｅイオン溶出量は約５倍の値を示している．ここで表１および表２における，２４時間後のＧｅイオン溶出量を表３に示す．【００２３】
【表３】
2007023375.tif 000004
【００２４】  表３に示したように，本発明による合金においては，Ｇｅ含有率が高いほど水中におけるＧｅイオン溶出量が大きいことが明らかとなった．
【実施例３】
【００２５】  さらに，本発明における合金を手足温浴器の原材料として使用した．組成Ａｇ−３．８Ｇｅ−０．２Ｃｕ，サイズｗ５０×ｔ１５×ｌｍｍ鋳造材を圧延して，ｗ８０×ｔ１．０×ｌ４５０ｍｍの板材を作製した．この板材を手および足の形状に加工して手足温浴器の温水中に浸漬し，有機ゲルマニウムに変わる新規なＧｅイオン供給材とした．
【実施例４】
【００２６】  また，本発明における合金を用いて，装身具の一つであるネックレスを作製した．まず，組成Ａｇ−２４Ｐｄ−７Ａｕ−３．８Ｇｅの合金を溶製して直径１０ｍｍの棒材とした．この棒材をミゾロールおよび伸線加工により直径０．９ｍｍの丸線に加工し，編み機を用いてＷキヘイ６ＤＣチェーンを作製した．その結果，本合金はこれらの加工に適した，延性および曲げ加工性を有していることが明らかとなった．これらのことより，本発明による合金を用いて作製した装身具においては，Ｇｅイオンの溶出のみならず，Ｇｅを含有した健康志向タイプの装身具として提供することができる．